(57)【特許請求の範囲】
【請求項１】
フィルム基材上に反射防止層を有する反射防止フィルムにおいて、該反射防止層が、そのフィルム基材側から、屈折率が１．８０以上の高屈折率層であって光学膜厚（ｎｄ）が５５ｎｍ〜６５ｎｍである第一層と、屈折率が１．７０以下の低屈折率層であって光学膜厚（ｎｄ）が２５ｎｍ〜４０ｎｍである第二層と、屈折率が１．８０以上の高屈折率層であって光学膜厚（ｎｄ）が１１０ｎｍ〜１５０ｎｍである第三層と、屈折率が１．７０以下の低屈折率層であって光学膜厚（ｎｄ）が１３５ｎｍ〜１４５ｎｍである第四層とが順に積層されたものであり、該第四層が有機樹脂からなることを特徴とする反射防止フィルム。
【請求項２】
該第一層及び該第三層が、酸化チタン、酸化インジウム、酸化錫またはインジウム・錫酸化物等の金属酸化物からなる請求項１記載の反射防止フィルム。
【請求項３】
第四層が熱硬化性である請求項１又は２に記載の反射防止フィルム。
【請求項４】
第四層が紫外線硬化性である請求項１又は２に記載の反射防止フィルム。
【請求項５】
第四層が電子線硬化性である請求項１又は２に記載の反射防止フィルム。
【請求項６】
第四層が熱可塑性である請求項１又は２に記載の反射防止フィルム。
【請求項７】
フィルム基材と反射防止層との間に、ハードコート層が形成されている請求項１〜６のいずれかに記載の反射防止フィルム。
【請求項８】
ハードコート層が、平均粒子径０．０１〜３μｍの透明微粒子を含む請求項７記載の反射防止フィルム。
【請求項９】
反射防止層の上に撥水・防汚層が形成されている請求項１〜８のいずれかに記載の反射防止フィルム。
【請求項１０】
請求項１〜９のいずれかに記載の反射防止フィルムを有する光学部材。
【発明の詳細な説明】
【０００１】
【発明の属する技術分野】
本発明は、ディスプレイの表示画面の表面に適用される反射防止フィルムに関する。特に、可視光の広波長域で優れた反射防止性能を発揮する反射防止フィルムに関する。
【０００２】
【従来の技術】
ディスプレイの多くは、室内外を問わず、外光が入射する環境下で使用されている。ディスプレイに入射した外光は、ディスプレイ内部において正反射され、光源の虚像をディスプレイの表示画面に再生する。このため、蛍光灯等が画面に映り、本来の表示画像を見えにくくなるなどの問題を生じさせる。また、ディスプレイに入射した外光は本来の表示光に混合して表示品質を低下させる。
【０００３】
そこで、このような外光のディスプレイ内への入射を防止するため、透明プラスチックフィルム基材の表面に金属酸化物などからなる高屈折率層と低屈折率層を積層した、あるいは透明プラスチックフィルム基材の表面に無機化合物や有機フッ素化合物などの低屈折率層を単層で積層した反射防止効果を有するフィルム、即ち反射防止フィルムをディスプレイ表面上に貼り合わせことなどがなされている。
【０００４】
また、これとは別に、透明プラスチックフィルム基材の表面に透明な微粒子を含むコーティング層を形成してその表面を凸凹状とし、それにより外光を乱反射させて同様の効果を得ることがなされている。
【０００５】
【発明が解決しようとする課題】
ところで、最近のオフィスのＯＡ化に伴い、コンピューターを使用する頻度が増し、ＣＲＴや液晶ディスプレイと相対していることが長時間化している。したがって、外光がディスプレイ内へ入射して反射像等が生じることによる表示品質の低下は、目の疲労など健康障害等を引き起こす要因とも考えられ、これまで以上に可視光の広範囲にわたってより高い反射防止効果を有する反射防止フィルムや、このような反射防止フィルムを備えた光学部材の要求が高まっている。
【０００６】
更には、近年ではアウトドアライフの普及に伴い、テレビや液晶ディスプレイを室外で使用する機会が益々増える傾向にあり、表示品質をより向上させて表示画像を明確に認識できるようにするため、可視光の広範囲にわたってより高い反射防止効果を有する反射防止フィルムや、このような反射防止フィルムを備えた光学部材の要求が出てきている。
【０００７】
しかしながら、無機化合物や有機化合物の低屈折率物質を単層で形成した従来の反射防止フィルムはＵ型の分光反射特性を示し、可視光の広範囲にわたり高い反射防止効果を得ることはできない。また、高屈折率層と低屈折率層を交互に積層した多層構成によるものでは、可視光の広範囲で有効な反射防止効果は得られるものの、使用材料が高価なため、コスト上昇が引き起こされるという問題がある。特に、低屈折率層を形成する材料は実用上酸化珪素のみであるため、材料選択の自由度にも制限がきたされ、低屈折率層の形成のためのコスト上昇が避けられないものとなっている。
【０００８】
一方、外光のディスプレイ内への入射を防止するため、外光を乱反射させる方法では、ディスプレイ上の画像がぼやけて見えるという問題がある。
【０００９】
本発明は、このような問題点に着目してなされたもので、その目的とするところは、より広い波長域で反射率を抑制でき、フレキシビリティーに富み、材料選択の幅が広く、実用性に優れ、安価で且つ容易に得られる反射防止フィルムを提供することを目的とする。
【００１０】
本発明者は、上記の目的を達成するため、フィルム基材上に反射防止層を有する反射防止フィルムにおいて、該反射防止層が、そのフィルム基材側から、屈折率が１．８０以上の高屈折率層であって光学膜厚（ｎｄ）が５５ｎｍ〜６５ｎｍである第一層と、屈折率が１．７０以下の低屈折率層であって光学膜厚（ｎｄ）が２５ｎｍ〜４０ｎｍである第二層と、屈折率が１．８０以上の高屈折率層であって光学膜厚（ｎｄ）が１１０ｎｍ〜１５０ｎｍである第三層と、屈折率が１．７０以下の低屈折率層であって光学膜厚（ｎｄ）が１３５ｎｍ〜１４５ｎｍである第四層とが順に積層されたものであり、該第四層が有機樹脂からなることを特徴とする反射防止フィルムを提供する。
【００１１】
特に、上記反射防止フィルムにおいて、高屈折率層と低屈折率層との合計の全積層数が、２〜６であるものや、高屈折率層がセラミックス、好ましくはセラミックスが、酸化チタン、酸化ジルコニウム、酸化タンタル、酸化亜鉛、酸化インジウム、酸化ハフニウム、酸化セリウム、酸化錫、酸化ニオブ、酸化イットリウム、酸化イッテリビウム、インジウム・錫酸化物及びこれら２以上の混合物質から選ばれるものを提供する。
【００１２】
また、上記反射防止フィルムにおいて、低屈折率層を形成する有機樹脂が、熱硬化性、紫外線硬化性又は電子線硬化性であり、熱可塑性を示すものを提供する。
【００１３】
上記反射防止フィルムにおいて、フィルム基材と反射防止層との間に、ハードコート層が形成されているものや、反射防止層の上に撥水・防汚層が形成されているものを提供する。
【００１４】
さらに、上記反射防止フィルムを有する光学部材を提供する。
【００１５】
このような本発明の反射防止フィルムによれば、フィルム基材上の少なくとも片面に、屈折率が１．８０以上の高屈折率層と、屈折率が１．７０以下の低屈折率層とを交互に積層した反射防止層が形成されているので、可視光の広範囲にわたる波長域において、優れた反射防止効果を得ることができる。また、この反射防止フィルムを形成する低屈折率層の少なくとも１層が有機樹脂からなるのでフレキシビリティーも高めることができる。さらに、低屈折率層を形成する有機樹脂としては、単一種の有機樹脂に限らず、屈折率が１．７０以下である限り、種々の樹脂を使用することができる。したがって、この反射防止フィルムはその材料選択の幅が広く、また、安価に製造できるものとなる。
【００１６】
【発明の実施の形態】
以下、本発明の実施の形態に係る反射防止フィルムの例を図面に示し、詳細に説明する。なお、各図中、同一符号は同一又は同等の構成要素を表している。
【００１７】
図１から図４は、それぞれ本発明の反射防止フィルムの態様例の層構成を示す断面図である。
【００１８】
図１の反射防止フィルム１０Ａは、フィルム基材１に反射防止層２を形成したもので、反射防止層２は、高屈折率層２ａ(i)と低屈折率層２ｂ(i)を交互にそれぞれｎ層積層し(i=1〜n)、低屈折率層２ｂが最上層となるように構成したものであり、図２は、図１の反射防止フィルム１０Ａにおいて i＝２の態様、即ち、高屈折率層２ａと低屈折率層２ｂとをそれぞれ２層積層した態様を示したものである。
【００１９】
この反射防止フィルム１０Ａにおいて、フィルム基材１は、透明なプラスチックフィルムから形成することが好ましく、ポリメチルメタクリレート、ポリカーボネート、ポリスチレン、ポリエチレンサルファイド、ポリエーテルスルホン、ポリオレフィン、ポリエチレンテレフタレート、ポリエチレンナフタレート、トリアセチルセルロース等を使用でき、これらは当該反射防止フィルム１０Ａの目的、用途によって適宜選択される。また、その厚さは用途に応じて選定される。
【００２０】
反射防止層２は、高屈折率層２ａと低屈折率層２ｂとを交互に所定の光学膜厚ｎｄ（屈折率ｎ×形状膜厚ｄ）となるように積層し、かつ低屈折率層２ｂが最上層となるよう構成したものである。
【００２１】
ここで、高屈折率層２ａとしては、屈折率ｎHが１．８０以上のものを使用する。高屈折率層２ａの屈折率ｎHが１．８０未満であると、反射防止フィルム１０Ａの反射率を十分に抑制することができない。
【００２２】
高屈折率層２ａは、屈折率ｎHが１．８０以上である限りその形成材料に特に制限はないが、実用的には、酸化チタン、酸化ジルコニウム、酸化タンタル、酸化亜鉛、酸化インジウム、酸化ハフニウム、酸化セリウム、酸化錫、酸化ニオブ、酸化イットリウム、酸化イッテリビウム、インジウム・錫酸化物等の金属酸化物のいずれか、あるいはこれらを主材料とする混合物質を用いることが好ましい。中でも、酸化亜鉛、酸化インジウム、酸化錫、インジウム・錫及びこれらの混合物質は導電性を有するため、これらから高屈折率層２ａを形成すると、反射防止フィルム１０Ａに反射防止機能に加えて電磁波シールド機能を付与することができるので好ましい。
【００２３】
高屈折率層２ａは、真空蒸着法、反応性蒸着法、イオンビームアシスト蒸着法、スパッタリング法、イオンプレーティング法、プラズマＣＶＤ法などの真空成膜プロセスによって形成することができるが、これに限らずいかなる成膜方法で形成してもよい。
【００２４】
一方、低屈折率層２ｂは、屈折率ｎLが１．７０以下の材料から形成する。低屈折率層２ｂの屈折率ｎLが１．７０を超えると、反射防止フィルム１０Ａの反射率を十分に抑制することができない。
【００２５】
また、低屈折率層２ｂ(i=1〜n)のうち少なくとも１層、好ましくは全層数の１／２を最多として１〜３層を有機樹脂から形成する。この場合、反射防止層２の最上層（２ｂ(n)）に有機樹脂からなる低屈折率層を形成すると、本発明の効果を高く発揮させることができるので好ましい。
【００２６】
このような有機樹脂としては、種々の熱硬化性樹脂、紫外線硬化性樹脂、電子線硬化性樹脂等を使用することができ、より具体的には、例えば、有機珪素系、多官能を含むアクリル系、ウレタン系、ポリエステル系、メラミン系等の熱可塑性樹脂をあげることができる。
【００２７】
本発明において、低屈折率層２ｂは、その少なくとも１層を上述のように有機樹脂から形成するが、残りの低屈折率層２ｂは、金属酸化物から形成してもよく、上述のような有機樹脂から形成してもよい。
【００２８】
低屈折率層２ｂの形成方法には特に制限はなく、例えば、高屈折率層２ａと同様に真空成膜プロセスによって成膜することができ、この他、グラビアやスクリーンなどのウエットコートと熱乾燥法、熱硬化法、紫外線照射硬化法、電子線照射硬化法等の成膜プロセスによっても形成することができる。これらは、低屈折率層２ｂの形成に使用する当該有機樹脂に応じて適宣選択される。また、紫外線硬化法、電子線照射硬化法等を行う場合に、真空中に有機樹脂を加熱気化、或いは超音波によりミスト化して基材に導入し、基材近傍で紫外線、電子線等を照射することにより低屈折率層２ｂを形成することも可能である。
【００２９】
以上のような高屈折率層２ａと低屈折率層２ｂとの合計の全積層数は、生産性、コスト等を考慮すると少ない方がよいが、通常２〜６層とすることが好ましい。これにより本発明の反射防止フィルムの反射特性を、一般的に可視光とされる４００ｎｍ〜７００ｎｍの範囲中、人間の目の感度の比較的高い４５０ｎｍ〜６５０ｎｍの範囲において平均反射率を３％以下、さらには１％以下とすることができる。
【００３０】
本発明において、上述の反射防止層２以外の構成は、公知の反射防止フィルムと同様に構成することができるが、好ましくは、図３に示す反射防止フィルム１０Ｂ又は図４に示す反射防止フィルム１０Ｃのように、撥水・防汚層３やハードコート層４を設ける。
【００３１】
この撥水・防汚層３は、反射防止層２の表面を保護し、更に防汚性を高めるために反射防止層２上に形成されるものであり、その形成材料としては、透明性を有し、要求性能が満たされる限り、いかなる材料でも制限なく使用することができる。例えば、疎水基を有する化合物、より具体的には、フルオロカーボンやパーフルオロシラン等、またこれらの高分子化合物等を好ましく使用することができる。また、指紋拭き取り汚性向上のためには、メチル基の様な撥油性を有する高分子化合物が好適である。
【００３２】
撥水・防汚層３の形成方法としては、当該形成材料に応じて真空蒸着法、スパッタリング法、イオンプレーティング法、プラズマＣＶＤ法、プラズマ重合法などの真空成膜プロセスや、マイクログラビア、スクリーン、ディップ等のウェットプロセスの各種コーティング方法を用いることができる。
【００３３】
撥水・防汚層３の厚さは反射防止層２の機能を損なわないよう設定することが必要であり、通常、形状膜厚を５０ｎｍ以下とすることが好ましい。
【００３４】
ハードコート層４は、反射防止フィルムに所望の硬さを付与するため、必要に応じて設けられる。したがってこのハードコート層４としては、透明性を有し、適度な硬度を有する層を形成することが好ましく、その形成材料には特に限定はない。例えば、電離放射線や紫外線照射による硬化樹脂や熱硬化性樹脂を使用できる。特に、紫外線照射硬化型のアクリル系や有機珪素系の樹脂や、熱硬化型のポリシロキサン樹脂が好適である。これらの樹脂は、フィルム基材１と屈折率が同等もしくは近似していることがより好ましいが、膜厚が３μｍ以上の場合には特にこの点も必要ない。
【００３５】
また、ハードコート層４を形成するにあたり、塗布方法に制限はないが、表面平滑に且つ均一に形成することが好ましい。
【００３６】
ハードコート層４には平均粒子径０．０１〜３μｍの透明な無機あるいは有機の超微粒子を混合分散させてもよい。これによりアンチグレアと呼ばれる光拡散性の処理を施すことができる。そしてこの光拡散性の処理を施したハードコート層４上に反射防止層２を形成することにより、画像のぼやけが小さくなり、単なる光拡散性の処理を施した場合よりも画像が明瞭になる。これらの超微粒子は、透明であれば特に限定されるものではないが、屈折率１．６以下の低屈折率材料からなる粒子が好ましく、例えば、酸化珪素粒子、弗化マグネシウム粒子等が安定性、耐熱性等の点から好適である。
【００３７】
本発明の反射防止フィルムは、従来の反射防止フィルムと同様に使用することができ、例えば、粘着剤、接着剤等を用いてガラス板、プラスチック板、偏向板等と貼り合わせることにより反射防止性を有する光学部材を得ることができる。そこで、本発明は、このような光学部材も包含する。
【００３８】
【実施例】
以下、本発明を実施例に基づいて具体的に説明する。
【００３９】
実施例１
図２に示した層構成の反射防止フィルムを次のように作製した。
【００４０】
透明なフィルム基材１として、ポリエチレンテレフタレート（ＰＥＴ）フィルム（厚さ１００μｍ）上に、以下に示す表１の層構成の反射防止層２を形成し、反射防止フィルムとした。この場合、まず、プラズマアシスト蒸着法により、フィルム基材１上に酸化チタンからなる高屈折率層２ａと酸化珪素からなる低屈折率層２ｂとを積層し、更に最上層（第４層）の低屈折率層２ｂをなす有機樹脂層として、シリコーン系樹脂を熱硬化法により形成した。
【００４１】
反射防止層２を構成する各層の屈折率及び光学膜厚ｎｄを表１に示す。なお、各層の光学膜厚は、光学式の膜厚モニターにより監視し、目的光量値に達した時に成膜を止めることにより所定の値に制御した。
【００４２】
得られた反射防止フィルムの絶対反射測定による分光反射特性を図５に示す。同図から、この反射防止フィルムは光の波長の４５０ｎｍ〜６５０ｎｍ以上にわたって反射率が０．５％以下であり、高い反射防止性を広波長域で有することが確認できた。
【００４３】
【表１】
反射防止フィルムの層構成                                            
基材フィルム：ＰＥＴフィルム（厚さ１００μｍ）

反射防止層：
第１層  高屈折率層：ＴｉＯ2  (ｎH1＝２．３０，ｎｄ＝６５nm)
第２層  低屈折率層：ＳｉＯ2  (ｎL1＝１．４６，ｎｄ＝３５nm)
第３層  高屈折率層：ＴｉＯ2  (ｎH2＝２．３０，ｎｄ＝１１０nm)
第４層  低屈折率層：シリコーン系樹脂 (ｎL2＝１．５０，ｎｄ＝１４５nm)

【００４４】
実施例２
透明なフィルム基材１としてトリアセチルセルロースフィルム（厚さ８０μｍ）を使用し、その上に、まず透明なハードコート層４として単官能性アクリル樹脂を紫外線照射硬化法により形成し、次に表２に示す層構成の反射防止層２を形成した。この場合、まず、酸化チタンからなる高屈折率層２ａと、酸化珪素からなる低屈折率層２ｂとを実施例１と同様にしてプラズマアシスト蒸着法により形成し、更に最上層（第４層）の低屈折率層２ｂをなす有機樹脂層としてアクリル系樹脂を紫外線照射法により形成した。
【００４５】
反射防止層２を構成する各層の屈折率及び光学膜厚ｎｄを表２に示す。また、得られた反射防止フィルムの絶対反射測定による分光反射特性を図６に示す。同図から、この反射防止フィルムは光の波長の４５０ｎｍ〜６５０ｎｍ以上にわたって反射率が０．５％以下であり、高い反射防止性を広波長域で有することが確認できた。
【００４６】
【表２】
反射防止フィルムの層構成                                            
基材フィルム：トリアセチルセルロースフィルム（厚さ８０μｍ）
ハードコート層：アクリル系樹脂（ｎH1＝１．５０，厚さ５μｍ）

反射防止層：
第１層  高屈折率層：ＴｉＯ2  (ｎH1＝２．３０，ｎｄ＝６０nm)
第２層  低屈折率層：ＳｉＯ2  (ｎL1＝１．４６，ｎｄ＝４０nm)
第３層  高屈折率層：ＴｉＯ2  (ｎH2＝２．３０，ｎｄ＝１２０nm)
第４層  低屈折率層：アクリル系樹脂  (ｎL2＝１．５０，ｎｄ＝１４０nm)

【００４７】
実施例３
透明なフィルム基材１としてＰＥＴフィルム（厚さ１００μｍ）を使用し、その上に、表３に示す層構成の反射防止層２を形成した。この場合、まず酸化チタンからなる高屈折率層２ａと、酸化珪素からなる低屈折率層２ｂとを実施例１と同様にしてプラズマアシスト蒸着法により形成し、更に最上層（第４層）の低屈折率層２ｂをなす有機樹脂層としてシリコーン系樹脂を紫外線照射硬化法により形成した。
【００４８】
更にこの上に撥水・防汚層３としてパーフルオロシランをプラズマＣＶＤ法により成膜し、反射防止フィルムとした。
【００４９】
得られた反射防止フィルムの反射防止層２を構成する各層の屈折率及び光学膜厚ｎｄを表３に示す。また、得られた反射防止フィルムの絶対反射測定による分光反射特性を測定したところ、前述の実施例１の図５とほとんど変わらず、光の波長の４５０ｎｍ〜６５０ｎｍ以上にわたって反射率が０．５％以下であり、高い反射防止性を広波長域で有することが確認できた。
【００５０】
【表３】
反射防止フィルムの層構成                                            
基材フィルム：ＰＥＴフィルム（厚さ１００μｍ）

反射防止層：
第１層  高屈折率層：ＴｉＯ2  (ｎH1＝２．３０，ｎｄ＝６５nm)
第２層  低屈折率層：ＳｉＯ2  (ｎL1＝１．４６，ｎｄ＝３５nm)
第３層  高屈折率層：ＴｉＯ2  (ｎH2＝２．３０，ｎｄ＝１１０nm)
第４層  低屈折率層：シリコーン系樹脂 (ｎL2＝１．５０，ｎｄ＝１４５nm)

撥水・防汚層：パーフルオロシラン（厚さ０．０１μｍ）

【００５１】
実施例４
透明なフィルム基材１としてトリアセチルセルロースフィルム（厚さ８０μｍ）を使用し、その上に、まず透明なハードコート層４として有機ケイ素系樹脂を紫外線照射硬化法により形成し、次に表４に示す層構成の反射防止層２を形成した。この場合、まず、酸化チタンからなる高屈折率層２ａと、酸化珪素からなる低屈折率層２ｂとを実施例１と同様にしてプラズマアシスト蒸着法により形成し、更に最上層（第４層）の低屈折率層２ｂをなす有機樹脂層としてアクリル系樹脂を電子線照射硬化法により形成した。
【００５２】
反射防止層２を構成する各層の屈折率及び光学膜厚ｎｄを表４に示す。また、得られた反射防止フィルムの絶対反射測定による分光反射特性を測定したところ、前述の実施例２の図６とほとんど変わらず、光の波長の４５０ｎｍ〜６５０ｎｍ以上にわたって反射率が０．５％以下であり、高い反射防止性を広波長域で有することが確認できた。
【００５３】
【表４】
反射防止フィルムの層構成                                            
基材フィルム：トリアセチルセルロースフィルム（厚さ８０μｍ）
ハードコート層：有機ケイ素系樹脂（ｎH1＝１．４９，厚さ５μｍ）

反射防止層：
第１層  高屈折率層：ＴｉＯ2  (ｎH1＝２．３０，ｎｄ＝６０nm)
第２層  低屈折率層：ＳｉＯ2  (ｎL1＝１．４６，ｎｄ＝４０nm)
第３層  高屈折率層：ＴｉＯ2  (ｎH2＝２．３０，ｎｄ＝１２０nm)
第４層  低屈折率層：アクリル系樹脂  (ｎL2＝１．５０，ｎｄ＝１４０nm)

【００５４】
実施例５
透明なフィルム基材１としてＰＥＴフィルム（厚さ１００μｍ）を使用し、その上に、表５に示す層構成の反射防止層２を形成した。この場合、まず酸化インジウム酸化錫混合物（ＩＴＯ）からなる高屈折率層２ａと、酸化珪素からなる低屈折率層２ｂとを実施例１と同様にしてプラズマアシスト蒸着法により形成し、更に最上層（第４層）の低屈折率層２ｂをなす有機樹脂層として熱可塑性アクリル樹脂を塗布形成した。
【００５５】
更にこの上に撥水・防汚層３としてパーフルオロシランをプラズマＣＶＤ法により成膜し、反射防止フィルムとした。
【００５６】
得られた反射防止フィルムの反射防止層２を構成する各層の屈折率及び光学膜厚ｎｄを表５に示す。また、得られた反射防止フィルムの絶対反射測定による分光反射特性を測定したところ、前述の実施例１の図５とほとんど変わらず、光の波長の４５０ｎｍ〜６５０ｎｍ以上にわたって反射率が０．５％以下であり、高い反射防止性を広波長域で有することが確認できた。
【００５７】
また、電磁波シールド性は、周波数１００ＭＨｚで３０ｄＢの減衰があり、良好なシールド性を示すことが確認できた。
【００５８】
【表５】
反射防止フィルムの層構成                                            
基材フィルム：ＰＥＴフィルム（厚さ１００μｍ）

反射防止層：
第１層  高屈折率層：ＩＴＯ  (ｎH1＝２．１０，ｎｄ＝５５nm)
第２層  低屈折率層：ＳｉＯ2  (ｎL1＝１．４６，ｎｄ＝２５nm)
第３層  高屈折率層：ＩＴＯ  (ｎH2＝２．１０，ｎｄ＝１５０nm)
第４層  低屈折率層：熱可塑性アクリル系樹脂
(ｎL2＝１．５０，ｎｄ＝１３５nm)

撥水・防汚層：パーフルオロシラン（厚さ０．０１μｍ）

【００５９】
比較例１
透明なフィルム基材１としてＰＥＴフィルム（厚さ１００μｍ）を使用し、その上に反射防止層２として、低屈折率層２ｂに相当する多官能基アクリル樹脂の単層を紫外線照射硬化法により形成し、比較例の反射防止フィルムとした。
【００６０】
この多官能基アクリル樹脂層の屈折率及び光学膜圧ｎｄは表６に示す通りであった。また、得られた反射防止フィルムの絶対反射測定による分光反射特性を図７に示す。同図から、この比較例の反射防止フィルムは、実施例１〜５の反射防止フィルムと比較して、反射率が明らかに大きく、また、反射防止性を示す波長域が実施例に比して狭かった。
【００６１】
【表６】
反射防止フィルムの層構成                                            
基材フィルム：ＰＥＴフィルム（厚さ１００μｍ）

反射防止層：
低屈折率層：多官能基アクリル樹脂  (ｎL1＝１．５０，ｎｄ＝１３８nm)

【００６２】
【発明の効果】
本発明によれば、フィルム基材上の少なくとも片面に、屈折率が１．８０以上の高屈折率層と、屈折率が１．７０以下の低屈折率層とを交互に積層して反射防止層を形成し、この反射防止層の低屈折率層のうち少なくとも１層を有機樹脂から形成するので、広い波長域で低い反射率を有し、フレキシビリティー、材料の選択性に優れた、反射防止フィルムを得ることができ、またこのような反射防止フィルムを安価に提供することができる。
【００６３】
更に、反射防止層の形成に導電性を有する金属酸化物を用いることにより、本発明の反射防止フィルムに、反射防止効果に加えて導電性や帯電防止性を付加することができ、また最表面に撥水・防汚層を形成することにより、防汚性も付与でき、より高機能化し、実用性に富む反射防止フィルムを得ることができる。
【００６４】
また、本発明の反射防止フィルムをガラス板などと貼り合わせるなどにより光学部材を形成することができるが、かかる光学部材をディスプレイに用いることによって、表示品質が向上し、表示画像がより明確に認識できるようになる。
【図面の簡単な説明】
【図１】本発明の反射防止フィルムの層構成図である。
【図２】本発明の反射防止フィルムの層構成図である。
【図３】本発明の反射防止フィルムの他の態様の層構成図である。
【図４】実施例の反射防止フィルムの他の態様の層構成図である。
【図５】実施例１の反射防止フィルムの絶対反射測定による分光反射スペクトルである。
【図６】実施例２の反射防止フィルムの絶対反射測定による分光反射スペクトルである。
【図７】比較例１の反射防止フィルムの絶対反射測定による分光反射スペクトルである。
【符号の説明】
１    フィルム基材
２    反射防止層
２ａ  高屈折率層
２ｂ  低屈折率層
３    撥水・防汚層
４    ハードコート層
１０Ａ、１０Ｂ、１０Ｃ    反射防止フィルム
【図１】
0003965732.tif 000002
【図２】
0003965732.tif 000003
【図３】
0003965732.tif 000004
【図４】
0003965732.tif 000005
【図５】
0003965732.tif 000006
【図６】
0003965732.tif 000007
【図７】
0003965732.tif 000008